(57)【要約】【課題】表面の意匠性を阻害することなく、清掃性を向上し得る板状建材を提供する。【解決手段】板状建材１０は、表面１１ａに形成された目地溝３に、透明樹脂４ｂを充填して、表面１０ａを略平滑にしている。【選択図】図１
2010047928.tif 000002
【特許請求の範囲】
【請求項１】
表面に形成された目地溝に、透明樹脂を充填して、表面を略平滑にしていることを特徴とする板状建材。
【請求項２】
請求項１において、
木粉・プラスチック複合材で製された基材と、該基材の表面に貼着された化粧材とを備え、前記目地溝は、底部が前記基材の層内に達するように形成されていることを特徴とする板状建材。
【請求項３】
請求項２において、
前記基材は、当該基材の全質量に対して、４０質量％以上の無機フィラーと、５質量％〜３０質量％の木粉とを含有していることを特徴とする板状建材。
【請求項４】
請求項２または３において、
前記基材には、前記化粧材と同系色となるよう着色が施されていることを特徴とする板状建材。
【請求項５】
請求項２乃至４のいずれか１項において、
前記基材は、押出成形により形成されており、前記目地溝は、その押出方向に沿って形成されていることを特徴とする板状建材。
【請求項６】
請求項１乃至５のいずれか１項において、
前記目地溝に充填された透明樹脂は、当該板状建材の表面保護層と一体的に形成されていることを特徴とする板状建材。
【発明の詳細な説明】
【技術分野】
【０００１】
本発明は、建物の内装材や造作材、家具材等に用いられる板状建材に関する。
【背景技術】
【０００２】
建物の内装材や家具材等に用いられる板状（パネル状）の建材としては、合板やパーティクルボード、ＭＤＦ等の木質繊維板などの木質系材料を芯材（基材）として、その表面に、天然木を薄くスライスした突板（化粧単板とも言う）を貼着した板状建材や、無垢の木材からなる板状建材が汎用されている。
このような表面に突板が貼着された板状建材や、無垢の木材は、天然木であるため、その表面の色調が一定ではなく、均一な色調としたい場合には、塗装等が施される場合があった。
【０００３】
例えば、下記特許文献１では、均一な色調の木質系化粧材を大量に安定して供給することを目的として、以下の構成とした木質系化粧材が提案されている。
すなわち、上記木質系化粧材は、中密度繊維板と、該中密度繊維板の表面に積層された糸状物〜細条片物の引き揃え層と、該引き揃え層の上に付された木目印刷模様と、該木目印刷模様が付されている面に形成された導管溝形状のエンボス凹部と、該エンボス凹部内に充填されたワイピングインキ層と、該木目印刷模様面の全面を被覆するように形成された透明樹脂層からなる保護層とを有している。
【０００４】
上記構成とされた木質系化粧材によれば、上記糸状物〜細条片物の引き揃え層によって、天然木による板材が有する光沢、照りが具現され、かつ、安定した色調が得られる、と説明されている。また、上記エンボス凹部による導管溝形状と該エンボス凹部内に充填されたワイピングインキ層との作用により、より一層天然木材による化粧材に近似する高品質感が得られ、また同時に、透明樹脂層からなる保護層により、耐水性等に優れた作用が奏される、と説明されている。
【特許文献１】特開平５−１９３０５１号公報（図５参照）
【発明の開示】
【発明が解決しようとする課題】
【０００５】
ところで、上記のような板状建材は、その表面に、意匠性の観点や、突板等の表面化粧材の突き合わせ接合部における段差等の吸収のため等の観点から目地溝を形成したものが汎用されている。
このような目地溝は、一般的に、Ｖ溝形状や凹溝形状等とされており、この目地溝内に塵埃等が溜まり易く、また、汚れ等が付着した場合には、拭き取り難く、清掃性の改善が望まれていた。
上記特許文献１に記載された木質系化粧材では、均一な色調の木質系化粧材を大量に安定して供給することは可能ではあるが、上述のような目地溝による意匠性の向上、及び目地溝を備えた板状建材の清掃性の改善についての考慮はなされていなかった。
【０００６】
本発明は、上記実情に鑑みなされたものであり、表面の意匠性を阻害することなく、清掃性を向上し得る板状建材を提供することを目的としている。
【課題を解決するための手段】
【０００７】
前記目的を達成するために、本発明に係る板状建材は、表面に形成された目地溝に、透明樹脂を充填して、表面を略平滑にしていることを特徴とする。
【０００８】
本発明に係る前記板状建材においては、木粉・プラスチック複合材で製された基材と、該基材の表面に貼着された化粧材とを備えた構成として、前記目地溝を、その底部が前記基材の層内に達するように形成された構成としてもよい。
上記基材は、当該基材の全質量に対して、４０質量％以上の無機フィラーと、５質量％〜３０質量％の木粉とを含有した構成としてもよい。
また、上記基材に、上記化粧材と同系色となるよう着色を施すようにしてもよい。
また、上記基材を、押出成形により形成して、上記目地溝を、その押出方向に沿って形成するようにしてもよい。
【０００９】
本発明に係る前記板状建材においては、前記目地溝に充填された透明樹脂を、当該板状建材の表面保護層と一体的に形成するようにしてもよい。
【発明の効果】
【００１０】
本発明に係る前記板状建材は、表面に形成された目地溝に、透明樹脂を充填して、表面を略平滑にしているので、当該板状建材の表面の意匠性を阻害することなく、目地溝内への塵埃や汚れ等の付着を防止できる。すなわち、目地溝に充填形成された樹脂層は、透明であるので、表面を略平滑としながらも、目地溝を形成したことによる当該板状建材の表面の立体感が視覚的には失われず、当該板状建材の表面の意匠性が向上される。また、当該板状建材の表面は、透明樹脂が充填された目地溝の部位を含んで、略平滑とされているので、清掃性を向上させることができる。
【００１１】
本発明に係る前記板状建材において、木粉・プラスチック複合材で製された基材と、該基材の表面に貼着された化粧材とを備えた構成として、前記目地溝を、その底部が前記基材の層内に達するように形成された構成とすれば、以下のような効果を奏する。
すなわち、木粉・プラスチック複合材で製された基材の層内に底部が達するように目地溝を形成し、該目地溝に透明樹脂を充填する構成とすることで、木質材料に目地溝を形成し、該目地溝に透明樹脂を充填するものと比べて、該基材に形成された目地溝部位でのささくれ立ち等が生じ難く、また、該目地溝部位における透明樹脂の浸透が低減される。従って、該目地溝への透明樹脂の充填を効率的に行うことができる。
また、上記基材は、木粉・プラスチック複合材で製されているので、木質材料で製されたものと比べて、吸放湿や温度変化による当該板状建材の膨張、収縮が低減され、施工後に寸法変化等が生じ難い板状建材となる。
【００１２】
上記基材を、当該基材の全質量に対して、４０質量％以上の無機フィラーと、５質量％〜３０質量％の木粉とを含有した構成とすれば、比較的、多量の無機フィラーが含有されているので、表面硬度が高められ、耐クラック性や耐傷付性、耐キャスター性等に優れたものとなる。従って、高い表面硬度が要求される建物の内装材、特に、踏み込みやキャスター等によって、繰り返し荷重が加えられるような箇所に施工される床材や階段の踏み板、玄関框、腰壁、内壁等に好適なものとなる。
また、上述のような吸放湿や温度変化による当該板状建材の膨張、収縮を、より効果的に低減させることができ、高い寸法安定性を有したものとなる。また、木粉の含有量が比較的、少量であるため、該基材に形成された目地溝部位におけるささくれ立ちや透明樹脂の浸透を、より効果的に低減できる。
【００１３】
また、上記基材に、上記化粧材と同系色となるよう着色を施すようにすれば、上記のように基材の層内に底部が達するように形成された目地溝内の表面の化粧材の部位と、基材の部位との色調の不連続性等が形成されず、意匠性に優れたものとなる。
【００１４】
また、上記基材を、押出成形により形成して、上記目地溝を、その押出方向に沿って形成するようにすれば、該基材に含有されている木粉等の配向方向が目地溝の長手方向と同方向となる。これにより、化粧材を貼着した後、目地溝を切削形成した際に、目地溝内の表面へ露出する木粉の露出率が他方向（斜めや直交する方向等）に形成した場合と比べて減少し、該基材に形成された目地溝部位におけるささくれ立ちや透明樹脂の浸透をより効果的に低減できる。
【００１５】
本発明に係る前記板状建材において、前記目地溝に充填された透明樹脂を、当該板状建材の表面保護層と一体的に形成するようにすれば、上記目地溝への透明樹脂の充填工程を、表面保護層の形成とともに行えるので、形成工程の簡略化が図れる。
また、上記目地溝に充填される透明樹脂が表面保護層と一体的に形成されるので、当該板状建材の表面の目地溝が形成された部位と、他の部位とに色調の不連続性等が形成されず、意匠性に優れたものとなる。
【発明を実施するための最良の形態】
【００１６】
以下に本発明の最良の実施の形態について、図面に基づいて説明する。
図１（ａ）、（ｂ）は、いずれも本実施形態に係る板状建材を模式的に示し、（ａ）は、概略斜視図、（ｂ）は、（ａ）におけるＸ−Ｘ線矢視概略部分拡大縦断面図、図２（ａ）〜（ｄ）は、いずれも同板状建材の形成工程の一例を説明するための概略部分拡大縦断面図である。
尚、以下で説明する各部材の表面は、例えば、板状建材を床材に適用した場合は、上面を指し、内壁や腰壁等に適用した場合は、室内空間側の面（手前側面）を指している。
【００１７】
本実施形態に係る板状建材１０は、図１（ｂ）に示すように、大略的に、木粉・プラスチック複合材で製された基材を構成する複合基材（ＷＰＢ（ウッドプラスチックボード））１と、該複合基材１の表面１ａに紙材５を介して貼着された化粧材を構成する突板２と、複合基材１の裏面１ｂに固着された木質基板６とを備えている。
上記複合基材１と紙材５を介して貼着された突板２とからなる板状体１１の表面１１ａには、底部３ａが上記複合基材１の層内に達するように目地溝３が形成されるとともに、表面保護層４が形成されている。
また、本実施形態では、図１（ａ）に示すように、板状建材１０を、床材に適用した例を示している。
【００１８】
尚、板状建材１０が適用される使用箇所、施工箇所としては、床材に限られず、表面の意匠性や耐汚染性等が要求される階段の踏み板や玄関框、腰壁、内壁等の内装材や造作材に適用可能である。或いは、引戸や折戸、開き戸等の扉（ドアパネル）、間仕切り、棚、キッチンパネル、天井等の内装材や、キャビネットなどの収納家具の前板（扉）、天板、棚板、側板、底板、背板等の家具材等にも適用可能である。
特に、後記するように、本実施形態に係る板状建材１０は、表面硬度に優れているので、表面硬度が要求される内装材や造作材、家具材等に好適である。
【００１９】
上記複合基材１は、熱可塑性樹脂、無機フィラー、木粉、相溶化剤、及び着色剤を所定の含有割合で含有しており、これらを混練して、押出成形によって形成されている。
上記熱可塑性樹脂としては、ポリプロピレン、ポリエチレン、ポリ塩化ビニル、ポリ塩化ビニリデン、ポリスチレン、ポリ酢酸ビニル、ポリテトラフルオロエチレン（テフロン（登録商標））、ＡＢＳ（アクリロニトリルブタジエンスチレン）、ＡＳ（アクリロニトリルスチレン）、アクリルなどが挙げられる。
特に、性能やコスト面等の観点からポリプロピレン、ポリエチレン等のオレフィン系樹脂が好ましく採用される。
【００２０】
上記無機フィラーとしては、アスペクト比（粒子状無機物の直径を厚みで除した値）が１０以上の鱗片状の微粒子が好ましく、無機物の種類としては、マイカ、アルミナ、タルク等が好ましい。
上記木粉としては、例えば、製材工場等で排出される製材屑や、廃木材を破砕、粉砕して得られたもの、合板、ＭＤＦ、パーティクルボード等のサンダー粉等が採用される。このような木粉としては、成形性及び分散性の観点から、その平均粒径が、１０〜１５０メッシュ程度のものが好ましい。
上記相溶化剤としては、上記熱可塑性樹脂や上記無機フィラー等の物性に応じて、適宜、選択可能であるが、オレフィン系の熱可塑性樹脂を採用した場合には、マレイン酸変性オレフィン樹脂としてもよい。例えば、ポリプロピレン樹脂を採用した場合には、マレイン酸変性ポリプロピレン樹脂としてもよい。
【００２１】
上記所定の含有割合としては、複合基材１の全質量に対してそれぞれ、上記無機フィラーを４０質量％以上、上記木粉を、無機フィラーよりも少量となる５質量％〜３０質量％程度、上記相溶化剤を１質量％〜１０質量％程度としてもよい。また、これに所定量の着色剤を添加して含有させるようにしてもよい。
このように、木粉の含有量を比較的、少量にすることで、複合基材１に形成された目地溝３の部位において、ささくれ立ちや後記する透明樹脂が浸透することを効果的に低減できる。従って、該目地溝３への透明樹脂の充填を効率的に行うことができる。また、比較的、多量の無機フィラーを含有させることで、当該板状建材（床材）１０の表面１０ａの表面硬度を効果的に高めることができる。また、多量の無機フィラーを含有させた場合においても、上記のような割合で、木粉及び相溶化剤を添加することで、分散性及び成形性に優れ、複合基材１自体の物性が高められる。
【００２２】
上記着色剤としては、後記する突板２と同系色となるような染料や顔料等としてもよい。
このように、複合基材１の色調を、突板２の色調に合わせることで、上記目地溝３内に、後記するように透明樹脂を充填して透明な表面保護層４が形成された際にも、当該目地溝３の部位において、突板２の目地溝３の表面に露出する部位と複合基材１の目地溝３の表面に露出する部位との色調の不連続性等が形成されず、意匠性に優れたものとなる。すなわち、木質材料を基材とした場合は、その種類にもよるが、突板よりも黒い、或いは、白い等、突板とは色調が異なる場合が多々ある。このように基材と突板との色調が異なる積層体に対して、該基材に達するように目地溝を形成し、該目地溝に透明樹脂を充填して透明な表面保護層を形成する場合は、目地溝の部位において突板と基材との色調が不連続となることが考えられるが、本実施形態によれば、上述のように、このような問題が生じることを効果的に低減できる。
【００２３】
上記複合基材１は、本実施形態では、押出成形によって成形されており、図１（ａ）に示す板状建材（床材）１０の長手方向と、該複合基材１の押出方向とが同方向となるように成形されている。
尚、該複合基材１の成形方法としては、例えば、公知の二軸混練押出機を用いて、混練と押出しとを同時に行う押出成形によって成形するようにしてもよく、混練した後に、押出成形によって成形するようにしてもよい。或いは、カレンダー加工により複合基材１を成形するようにしてもよい。
また、この複合基材１の厚さは、板状建材１０の使用・施工箇所等に応じて適宜、設定可能であるが、本実施形態のように、木質基板６の表面に貼着されて床材１０として適用される場合においては、０．５ｍｍ〜１０．０ｍｍ程度、より好ましくは、０．５ｍｍ〜４．０ｍｍ程度の薄板状のものとしてもよい。これにより、高い表面硬度を有しながらも比較的安価なものとなる。本実施形態では、複合基材１の厚さを、０．６ｍｍ程度としている。
【００２４】
上記突板２は、天然銘木を、厚さが１００μｍ〜１．０ｍｍ程度に薄くスライスして形成された薄シート状とされており、本実施形態では、突板２の厚さを、０．２ｍｍ程度としている。
また、本実施形態では、上記突板２は、図１に示すように、複数枚の細長状の突板２からなり、これら複数枚の突板２の端部を突き合わせて複合基材１の表面１ａに紙材５を介して貼着されている。
【００２５】
上記突板２と上記複合基材１との間に介在された紙材５は、該複合基材１と突板２とを接合する接合層として機能し、坪量が１０〜８０ｇ／ｍ２程度で、厚さが１００μｍ以下のものとされている。このような紙材５を、突板２と複合基材１との間に介在させることで、特に湿式の突板２を熱プレスにて接着する際に、エマルジョン系接着剤や突板２から生じる水蒸気が紙材５を介して除去される。従って、本実施形態のように、突板２が貼着される基材を、熱可塑性樹脂を含有した水蒸気の逃げ難い複合基材１とした場合でも、水蒸気の膨張により生じる恐れがある突板２の膨れや破裂等のパンクを防止できる。
【００２６】
上記目地溝３は、上記のように複合基材１の表面１ａに紙材５を介して突板２が貼着されて形成された板状体１１の表面に、その底部３ａが複合基材１の層内に達するように形成されている。換言すれば、目地溝３は、その底部３ａが突板２の層内で止まらず、かつ、木質基板６まで達しないような深さに形成されている。
また、本実施形態では、上述のように、端部同士が突き合わせられて複合基材１の表面１ａに貼着された突板２の継ぎ目２ｂに沿って、目地溝３が形成されており（図２（ｃ）、（ｄ）参照）、図１に示すように、当該床材１０の長手方向に沿って形成された縦目地溝３Ａと、幅方向に沿って形成された横目地溝３Ｂとからなる。
【００２７】
上記目地溝３のうち、長尺に形成された縦目地溝３Ａは、複合基材１の押出方向と同方向に沿って形成されている。
このように、目地溝３のうち、長尺の縦目地溝３Ａを、複合基材１の押出方向と同方向に沿って形成することで、当該複合基材１に含有されている無機フィラーや木粉の配向方向が、縦目地溝３Ａの長手方向と同方向となる。これにより、突板２を貼着した後、縦目地溝３Ａを切削形成した際に、縦目地溝３Ａ内の表面へ露出する無機フィラーや木粉の露出率が他方向（斜めや直交する方向等）に形成した場合と比べて減少する。従って、該複合基材１に形成された目地溝３Ａの部位でのささくれ立ち等が生じ難く、また、後記するように、透明樹脂を充填して表面保護層４を形成する際に、複合基材１に形成された縦目地溝３Ａの内表面から層内への透明樹脂の浸透を効果的に低減できる。
【００２８】
上記目地溝３の深さや幅は、目地溝３が形成される上記板状体１１を構成する複合基材１及び突板２の厚さに応じて、適宜、設定可能であるが、本実施形態のように板状建材１０を床材に適用した場合においては、０．５ｍｍ〜１．５ｍｍ程度としてもよい。上述のように、０．６ｍｍ程度の厚さとされた複合基材１に対して、０．２ｍｍ程度の厚さの突板２を貼着した本実施形態では、目地溝３の深さを０．６ｍｍ程度とし、その幅を、１．５ｍｍ程度としてもよい。
【００２９】
すなわち、本実施形態では、目地溝３の深さは、突板２の厚さよりも大とされ、かつ、突板２の厚さ（本実施形態では紙材５の厚さも含む）よりも、複合基材１の表面１ａに形成された目地溝３の深さが大となるように目地溝３を形成している。このように突板２を薄シート状とし、目地溝３の大部分を複合基材１に形成するようにしているので、目地溝３の切削面である表面は、その面積の大部分を複合基材１が占めることとなり、かつ、底部３ａ側に複合基材１が位置することとなる。これにより、上述のように、目地溝３の表面でのささくれ立ちや透明樹脂の浸透を、より効果的に低減できる。
尚、目地溝３の断面形状は、図例のようなＶ溝状に限られず、Ｕ溝状、半円状、上方に開口した倒コ字状等、種々の形状としてもよい。
【００３０】
上記表面保護層４は、上記目地溝３内に充填して形成された目地溝充填部４ａと、該目地溝充填部４ａが形成された以外の板状体１１の表面１１ａに薄塗膜状に形成された薄塗膜部４ｂとからなり、上記板状体１１の表面１１ａの全面に亘って形成されている。また、該表面保護層４の表面、すなわち、当該板状建材１０自体の表面１０ａが略平滑となるよう形成されている。
この表面保護層４を形成する塗料は、透明樹脂を主剤とした塗料であればどのようなものでもよいが、生産性や環境面等の観点から無溶剤の紫外線硬化型塗料としてもよい。このように無溶剤の塗料とすることで、揮発成分が殆ど無く、目地溝３への透明樹脂の充填が効果的になされる。
上記のような無溶剤の紫外線硬化型塗料としては、ウレタンアクリレート系やエポキシアクリレート系、ポリエステルアクリレート系等のアクリレート系樹脂を主剤とし、光開始剤（光重合開始剤）等の添加剤が添加されたものとしてもよい。
また、突板２の素材感を阻害することがないよう低光沢（艶消し仕上げ）のものとしてもよい。
【００３１】
また、上記塗料により形成される表面保護層４の塗膜厚（目地溝３の形成されていない薄塗膜部４ｂにおける塗膜厚）は、１０μｍ〜１００μｍ程度としてもよい。
これにより、突板２が本来有する木目の美観性、素材感を阻害することなく、板状建材１０の表面の耐水性や耐汚染性等を向上させることができる。上記表面保護層４の塗膜厚が、１０μｍ未満であると、耐水性や耐汚染性等が低減する傾向があるとともに、使用状況等によっては剥離し易くなる傾向がある。また、上記表面保護層４の塗膜厚が、１００μｍを超えると、肉持ち感が出てしまい、突板２が本来有する素材感（木質感）が損なわれる傾向があるからである。
【００３２】
上記複合基材１の裏面１ｂに固着された木質基板６としては、合板やパーティクルボード、ＭＤＦ等の木質繊維板などの木質系材料を板状に加工したものが挙げられる。
本実施形態では、板状建材１０を床材に適用した例を示しているので、上記木質基板６の端部には、図１（ａ）に示すように、複数枚の隣接する床材同士を連結するための雄実部６ａ及び雌実部６ｂが形成されている。
尚、例えば、リフォーム用建材として、既設の床材や壁材等の表面に貼着する場合は、上記木質基板６を備えていないものを板状建材１０として把握することも可能である。すなわち、複合基材１と紙材５を介して貼着された突板２とにより構成される板状体１１を、板状建材１０として把握するようにしてもよい。或いは、複合基材１を比較的、厚く形成して、その板状体１１を板状建材１０として把握するようにしてもよい。
【００３３】
次に、本実施形態に係る前記板状建材（床材）１０の製造方法の一例を図２（ａ）〜（ｄ）に基づいて説明する。尚、図２（ａ）〜（ｄ）に示す各図では、図１（ｂ）において示した箇所に対応する箇所を模式的に示している。
【００３４】
まず、図２（ａ）に示すように、複合基材１を製造する。本例では、ポリプロピレン（熱可塑性樹脂）及びマレイン酸変性ポリプロピレン（相溶化剤）に、マイカ（無機フィラー）、木粉及び着色剤を添加して、二軸混練押出機にて０．６ｍｍ厚の成形板を成形するようにしている。
上記各材料の配合割合は、例えば、ポリプロピレンを３７質量％、マレイン酸変性ポリプロピレンを３質量％、マイカを５０質量％、４５メッシュの木粉を１０質量％としてもよく、これに、所定量の着色剤を添加するようにしてもよい。この着色剤は、上述のように、突板２と同系色となるようなものとすることが好ましい。
【００３５】
次いで、上記成形板の表面に、接着剤の接着性及びぬれ性を向上させるための表面処理として、コロナ放電処理を施し、厚さ５０μｍの紙材５に湿気硬化型ウレタン系接着剤を塗布して、例えば、ロールラミネーターを用いて圧締して、図２（ｂ）に示すように、上記成形板の表面に上記紙材５を貼着する。
このように紙材５が貼着された成形板を、所望する板状建材１０の大きさに合わせて、所定の大きさに裁断して、紙材５が表面１ａに貼着された複合基材１が形成される。
【００３６】
次いで、図２（ｃ）に示すように、木質基板６として、例えば、所定の大きさとされ、端部に上記した雄実部６ａ及び雌実部６ｂが形成された合板６の表面に、水性ビニルウレタン系接着剤を塗布し、上記複合基材１を載置して、常温で硬化させて合板６の表面に複合基材１を貼着する。
さらに、上記複合基材１の表面１ａに貼着された紙材５に、ラテックス系接着剤等のエマルジョン系接着剤を塗布し、細長状の複数枚の突板２を、それぞれの端部を突き合わせて紙材５上に載置して、熱プレスにて硬化させて貼着する。
このように、複合基材１の表面１ａに、紙材５を介して突板２を貼着した後、図２（ｄ）に示すように、突板２の上記突合せ端部に形成された継ぎ目２ｂ（図２（ｃ）参照）に沿って、板状体１１の表面１１ａに、上記のように目地溝３（図例では縦目地溝３Ａ）を形成する。
【００３７】
次いで、上記のように目地溝３が形成された板状体１１の表面１１ａに、ロールコーターによって塗装を施して、図１（ｂ）に示すように、表面保護層４を形成する。
該表面保護層４の形成は、例えば、以下のように重ね塗りにより形成するようにしてもよい。
下塗りとして、無溶剤の紫外線硬化型塗料を、スポンジロールで塗布した後、金属リバースロールでかきとって、２．５ｇ／尺２塗布し、さらに、ゴムロールにて、同塗料を、０．８ｇ／尺２塗布した後、公知の紫外線光源を用いて紫外線を照射して硬化させる。
上記塗料を硬化させた後、表面の未硬化分の塗料を除去するため、また、後記する中塗り塗料を効果的に定着させるために、例えば、３２０番手程度の研磨紙（サンドペーパー）等によりサンディング処理をして、表面処理をするようにしてもよい。
【００３８】
次いで、中塗りとして、無溶剤の紫外線硬化型塗料を、スポンジロールで塗布した後、金属リバースロールでかきとって、１．５ｇ／尺２塗布し、紫外線を照射して硬化させ、上記同様の表面処理をする。この工程を、３回繰り返し、さらに、ゴムロールにて、同塗料を、１．０ｇ／尺２塗布した後、紫外線を照射して硬化させ、上記同様の表面処理をする。
上記のように、スポンジロールによる塗布と、金属リバースロールによるかきとりによって、目地溝３内にも紫外線硬化型塗料が充填される。
【００３９】
さらに、上塗りとして、無溶剤の艶消しの紫外線硬化型塗料を、ゴムロールで０．８ｇ／尺２塗布し、上記同様、紫外線を照射して硬化させる。
このように重ね塗りされて形成された表面保護層４の塗膜厚（薄塗膜部４ｂにおける塗膜厚）は、本例では、５０μｍ程度としている。
以上の工程を経て、図１（ａ）に示す床材１０が製造される。
尚、上記例で示した製造工程の順序や複合基材１を構成する各材料の配合割合、各部材を接合するための接着剤の種類、塗料の塗布方法等は、一例であり、他の順序、他の配合割合としてもよく、また、接着剤の種類、塗料の塗布方法等についても適宜、公知の接着剤、塗布方法の採用が可能である。
【００４０】
以上のように本実施形態に係る板状建材１０は、板状体１１の表面１１ａに形成された目地溝３に、透明樹脂を充填して、当該板状建材１０の表面１０ａを略平滑にしているので、当該板状建材１０の表面１０ａの意匠性を阻害することなく、目地溝内への塵埃や汚れ等の付着を防止できる。すなわち、目地溝３に充填されて形成された目地溝充填部４ａは、透明であるので、表面１０ａを略平滑としながらも、目地溝３を形成したことによる当該板状建材１０の表面１０ａの立体感が視覚的には失われず、当該板状建材１０の表面１０ａの意匠性が向上される。また、当該板状建材１０の表面１０ａは、透明樹脂が充填された目地溝３の部位を含んで、略平滑となるように表面保護層４が形成されているので、清掃性を向上させることができる。
【００４１】
また、本実施形態では、上記複合基材１は、上記のように、木粉・プラスチック複合材で製されているので、木質材料で製されたものと比べて、吸放湿や温度変化による当該板状建材１０の膨張、収縮が低減され、施工後に寸法変化等が生じ難い板状建材１０となる。
さらに、本実施形態では、上記目地溝３に充填されて形成された目地溝充填部４ａは、当該板状建材１０の表面保護層４と一体的に形成されているので、上記のように、目地溝３への透明樹脂の充填工程を、表面保護層４の形成とともに行えるので、形成工程の簡略化が図れる。
さらにまた、上記目地溝３に充填される透明樹脂が表面保護層４と一体的に形成されるので、当該板状建材１０の表面１０ａにおいて、目地溝３の部位と、他の部位とに色調の不連続性等が形成されず、意匠性に優れたものとなる。
また、本実施形態では、上記板状体１１の表面１１ａに形成した表面保護層４は、薄塗膜状としているので、突板２が本来有する美観性、素材感（木質感）が損なわれず、デザイン性及び手触り性等に優れたものとなる。
【００４２】
尚、本実施形態では、板状体１１の表面１１ａに、縦目地溝３Ａと横目地溝３Ｂとを形成した例を示しているが、横目地溝３Ｂを形成せずに、板状体１１の長手方向かつ複合基材１の押出方向と同方向に沿って形成した縦目地溝３Ａのみとしてもよい。
また、本実施形態では、複合基材１の表面１ａに紙材５を介して突板２を貼着した例を示しているが、紙材５を介さずに、複合基材１の表面１ａに直接、突板２を貼着するようにしてもよい。
さらに、本実施形態では、目地溝３の形成対象を、突板２と、複合基材１とからなる板状体１１としているが、このような積層された板状体１１とせずに、化粧単板等の単板に、目地溝を形成し、該目地溝を含んで上記同様の表面保護層を形成するような態様としてもよい。
【００４３】
さらにまた、本実施形態では、板状体１１の表面１１ａに形成した目地溝３に充填された透明樹脂を、該板状体１１の表面１１ａに形成した表面保護層４と一体的に形成するようにしているが、このような態様に限られない。例えば、目地溝３に透明樹脂を充填した後、表面保護層を形成するような態様としてもよい。或いは、目地溝３にのみ透明樹脂を充填するような態様、すなわち、表面保護層を板状体１１の表面１１ａの全面に亘って設けないような態様としてもよい。これらの態様では、目地溝３に沿って、上記同様の塗料をビード状に塗布したり、薄円盤状のロールで塗布したりするようにしてもよい。
また、本実施形態では、突板２の素材感を現出させるために、突板２の表面２ａに透明な塗料を塗布して表面保護層４を形成する態様を例示しているが、例えば、板状体の表面に目地溝を切削形成し、該目地溝内の表面を含んで該板状体の表面に、木目模様や石目模様等の各種、模様を施し、その上に、上記同様の表面保護層を形成する態様としてもよい。
【図面の簡単な説明】
【００４４】
【図１】（ａ）、（ｂ）は、いずれも本発明に係る板状建材の一実施形態を模式的に示し、（ａ）は、概略斜視図、（ｂ）は、（ａ）におけるＸ−Ｘ線矢視概略部分拡大縦断面図である。
【図２】（ａ）〜（ｄ）は、いずれも同板状建材の形成工程の一例を説明するための概略部分拡大縦断面図である。
【符号の説明】
【００４５】
１          複合基材（基材）
１ａ        複合基材の表面
２          突板（化粧材）
３          目地溝
３Ａ        縦目地溝
３Ｂ        横目地溝
３ａ        目地溝の底部
４          表面保護層
１０        床材（板状建材）
１０ａ      床材の表面（板状建材の表面）
１１ａ      板状体の表面（目地溝が形成された表面）
【図１】
2010047928.tif 000003
【図２】
2010047928.tif 000004